СПОСОБ ПРОИЗВОДСТВА ПЛИТ ИЛИ БЛОКОВ ИЗ КОНГЛОМЕРАТА ЗЕРНИСТОГО КАМЕННОГО МАТЕРИАЛА И ПОЛИЭФИРНОЙ СМОЛЫ

1. Способ производства изделий в форме плит или блоков такого типа, в котором исходную смесь готовят из любого зернистого каменного или камнеподобного материала, обладающего заданным гранулометрическим составом, и связующего на основе отверждаемой смолы, смесь размещают на временной подложке или в форме, имеющей размеры конечного изделия, и осуществляют стадию вакуумного сжатия с одновременным воздействием вибрации заданной частоты, после чего осуществляют стадию отверждения связующего на основе смолы, отличающейся тем, что используемая в качестве связующего полиэфирная смола не содержит реакционно-способного растворителя и образуется по реакции между, по меньшей мере, одним эпоксидированным триглицеридом и, по меньшей мере, одним карбоновым ангидридом, и где указанную исходную смесь готовят путем смешивания указанного зернистого материала и компонентов, образующих полиэфирную смолу, включающих, по меньшей мере, один эпоксидированный триглицерид и, по меньшей мере, один карбоновый ангидрид.
2. Способ производства изделий в форме плит или блоков по п. 1, отличающийся тем, что указанный эпоксидированный триглицерид подбирают из триглицеридов ненасыщенных жирных кислот, моно- или полиненасыщенных, которые при комнатной температуре являются жидкими.
3. Способ производства изделий в форме плит или блоков по п. 1, отличающийся тем, что указанный эпоксидированный триглицерид подбирают из группы, включающей пиромеллитовый ангидрид, малеиновый ангидрид, янтарный ангидрид, гиксагидрофталевый ангидрид, фталевый ангидрид, ангидрид норборненовой дикарбоновой кислоты, адипиновый ангидрид, глутаровый ангидрид, метилфталевый ангидрид, 1,2-циклогексилдикарбоновый ангидрид,, 3-метил-1,2-циклогексилдикарбоновый ангидрид, 4-метил-1,2-циклогексилдикарбоновый ангидрид, смесь 3-метил-1,2-циклогексилдикарбонового и 4-метил-1,2-циклогексилдикарбонового ангидридов, метилтетрагидрофталевый ангидрид, тетрагидрофталевый ангидрид, метил-5-норборен-2,3-дикарбоновый ангидрид, додеценилянтарный ангидрид их смеси.
4. Способ производства изделий в форме плит или блоков по п. 1, отличающийся тем, что к смеси эпоксидированного триглицерида и ангидрида добавляют каталитический инициатор.
5. Способ производства изделий в форме плит или блоков по п. 4, отличающийся тем, что указанный каталитический инициатор подбирают из группы, включающей галиды щелочных металлов, металлорганические соединения алюминия, цинка и олова, галиды четвертичного аммония, алифатические и ароматические амины, комплексы на основе бора и титана.
6. Способ производства изделий в форме плит или блоков по п. 1, отличающийся тем, что указанная реакция образования полиэфирной смолы и стадия отверждения происходят при температуре в диапазоне 80-180°С.
7. Способ производства изделий в форме плит или блоков по п. 6, отличающийся тем, что указанная реакция образования полиэфирной смолы и стадия отверждения происходят при температуре 140°С.
8. Изделие в форме плиты или блока, получаемое способом по любому из предшествующих пунктов, отличающееся тем, что указанное связующее представляет собой полиэфирную смолу, образующуюся в результате реакции между, по меньшей мере, одним эпоксидированным триглицеридом и, по меньшей мере, одним карбоновым ангидридом в присутствии каталитического инициатора при температуре в диапазоне 80-180°С, каковое изделие содержит зернистый каменный или камнеподобный материал.